СПОСОБ ПОЛУЧЕНИЯ ОКСИДА АЛЮМИНИЯ, ПРИГОДНОГО ДЛЯ ПРОИЗВОДСТВА ИСКУССТВЕННЫХ КРИСТАЛЛОВ КОРУНДА
METHOD OF OBTAINING ALUMINIUM OXIDE APPLICABLE FOR MANUFACTURING ARTIFICIAL CORUNDUM CRYSTALS

Изобретение относится к области химии, в частности к технологии получения оксида алюминия, который может быть использован в производстве искусственных кристаллов корунда.
Известен способ получения оксида алюминия, включающий обработку металлического алюминия водой с добавками хлоридов щелочных металлов и нагрев [а.с. SU 1350995 А1, кл. C01F 7/42, опубл. 27.06.1999 г.]. В герметичную емкость помещают смесь хлоридов щелочных металлов, металлический алюминий и воду, емкость с содержимым помещают в печь и нагревают до 400-600°С. После завершения реакции емкость охлаждают, содержимое растворяют в воде, осадок отфильтровывают и сушат. Способ предполагает большой расход солей, которые после переплава и растворения в воде непригодны для повторного использования, а получаемый по данному способу оксид алюминия не удовлетворяет требованиям по высокой чистоте, необходимой для производства искусственных кристаллов корунда.
2
2
Наиболее близким по технической сущности и достигаемому эффекту к предлагаемому изобретению является способ получения оксида алюминия, включающий анодное растворение алюминия в водном растворе хлорида натрия, отделение гидроксида алюминия и прокаливание [пат. RU 2366608 С1, кл. C01F 7/42, опубл. 10.09.2009]. Анодное растворение алюминия осуществляют в водном растворе хлорида натрия концентрацией 30-300 г/л с помощью выпрямленного по двухполупериодной схеме переменного тока при плотности тока 0,015-0,045 А/см. Обработка осадка гидроксида алюминия включает отмывку, фильтрование, сушку, прессование и прокаливание при температуре 600-1350°С. Выход продукта по данному способу составляет 155-450 г/(м·ч).
Целью предлагаемого изобретения является увеличение выхода продукта и производительности электролизера, улучшение качества получаемого продукта и повышение технологичности процесса в целом.
2
Достигается это тем, что для увеличения выхода продукта и производительности электролизера анодное растворение алюминия осуществляют в хлоридном растворе, содержащем 5-150 г/л хлорид-ионов, при температуре 20-95°С и плотности тока 0,045-0,12 А/см, для улучшения качества получаемого продукта используют алюминий чистотой 99,95-99,999%, проводят отмывку гидроксида алюминия специально подготовленной водой с удельным сопротивлением 0,4-18 МОм·см.
Для приготовления хлоридного раствора используют хлориды аммония, натрия или их смеси, которые обладают высокой растворимостью, обеспечивающей высокую электропроводность электролита, а отсутствие поливалентных элементов в электролите позволяет достичь высоких показателей производительности.
Использование реверсивной подачи постоянного тока при анодном растворении алюминия позволяет создать более равномерные условия растворения алюминия при длительном ведении электролиза, при этом уменьшается количество электродных остатков.
2
Для интенсивного удаления из межэлектродного пространства образующегося гидроксида алюминия проводят циркуляцию электролита во внешнем относительно электролизера контуре со скоростью омывания поверхности электродов 60-1400 (л/м·ч), что предотвращает образование пленок гидрида алюминия, ухудшающих качество продукта.
Для повышения скорости образования плотного осадка гидроксида алюминия и первичного отделения от него электролита используют сборную расширительную емкость с коэффициентом расширения 25-400. Под коэффициентом расширения понимают отношение рабочей площади сборной емкости к ее входному сечению.
Для отделения гидроксида алюминия от электролита используют центрифугирование осадка со скоростью вращения 20-60 об/с, что обеспечивает высокую степень разделения осадка и фильтрата, содержащего остатки солей.
Осуществление сушки гидроксида алюминия в потоке горячего воздуха, имеющего температуру 100-400°С, предотвращает комкование продукта, которое нежелательно при производстве искусственных кристаллов корунда.
Интервал содержания хлорид-ионов в растворе 5-150 г/л обусловлен тем, что при содержании хлорид-ионов менее 5 г/л увеличивается сопротивление электролита, и повышается расход электроэнергии, а при содержании хлорид-ионов более 150 г/л затрудняется диссоциация хлоридов.
Температурный интервал для раствора 20-95°С обусловлен тем, что при температуре ниже 20°С снижается скорость диффузии, на электродах появляются отложения, препятствующие протеканию процесса, а при температуре выше 95°С электролит закипает, и электролиз провести не удается.
2
2
2
Интервал плотностей тока 0,045-0,12 А/см обусловлен тем, что при плотности тока менее 0,045 А/см скорость процесса низкая, а увеличение плотности тока выше 0,12 А/см приводит к точечному разрушению поверхности электродов.
Интервал чистоты используемого алюминия 99,95-99,999% обусловлен тем, что при содержании алюминия менее 99,95% получается продукт низкого качества, которое не позволяет его использовать для производства искусственных кристаллов корунда, а при использовании алюминия чистотой более 99,999% дальнейшего повышения качества продукта не происходит.
Интервал удельного сопротивления воды, используемой для отмывки гидроксида алюминия, 0,4-18 МОм·см обусловлен тем, что при удельном сопротивлении менее 0,4 МОм·см происходит загрязнение продукта, а при использовании воды с удельным сопротивлением более 18 МОм·см качество продукта не улучшается.
2
2
2
Интервал скорости омывания поверхности электродов 60-1400 л/(м·ч) обусловлен тем, что при скорости омывания менее 60 л/(м·ч) осадок гидроксида алюминия не смывается с поверхности электродов, а при скорости омывания более 1400 л/(м·ч) поверхность электродов остается чистой, и дальнейшее увеличение потока эффекта не дает.
Интервал коэффициента расширения 25-400 обусловлен тем, что при коэффициенте расширения менее 25 происходит затруднение осаждения мелких частиц и увеличение выноса гидроксида алюминия из емкости, а при коэффициенте расширения более 400 интенсивность осаждения не увеличивается.
Интервал скорости вращения при центрифугировании осадка 20-60 об/с обусловлен тем, что при скорости вращения менее 20 об/с в осадке остается много солей, что приводит к снижению качества продукта, а при скорости вращения более 60 об/с дальнейшего снижения содержания солей в продукте не происходит.
Интервал температуры горячего воздуха, используемого для сушки гидроксида алюминия, 100-400°С обусловлен тем, что при температуре ниже 100°С гидроксид алюминия не сушится, а при температуре выше 400°С влажность гидроксида алюминия не меняется.
Эксперименты проводятся следующим образом. В электролизер заливают электролит - водный раствор хлоридов заданной концентрации и состава. Туда же помещают алюминиевые электроды определенной чистоты. Температуру раствора доводят до заданного значения и поддерживают постоянной. Электроды подключают к источнику постоянного тока. Устанавливают режим подачи тока. Включают ток и поддерживают в соответствии с заданной плотностью тока. В процессе электролиза происходит образование гидроксида алюминия. Омывшие поверхности электродов осуществляют электролитом, циркулирующим во внешнем контуре при работе насоса. Гидроксид алюминия поступает в сборную емкость с изменяемым коэффициентом расширения. В ней образуется уплотненный осадок гидроксида алюминия, который затем извлекают и загружают в центрифугу. Центрифугирование проводят с заданной скоростью вращения до полного извлечения фильтрата. Осадок отмывают специально подготовленной водой с известным удельным сопротивлением. Отмытый осадок сушат в потоке горячего воздуха, нагреваемого тепловентилятором до заданной температуры, и прокаливают в электрической печи до получения оксида алюминия. В полученном продукте определяют содержание примесей и устанавливают соответствие его требованиям для производства искусственных кристаллов корунда.
Условия проведения экспериментов и полученные результаты приведены в таблице 1.
Предлагаемый способ позволяет увеличить выход продукта и производительность электролизера, улучшить качество получаемого оксида алюминия и повысить технологичность процесса в целом.